СПОСОБ ПОЛУЧЕНИЯ КАТАЛИЗИРУЕМОГО САЖЕВОГО ФИЛЬТРА И КАТАЛИЗИРУЕМЫЙ САЖЕВЫЙ ФИЛЬТР

1. Способ получения катализируемого сажевого фильтра, включающий стадии
a) обеспечения тела сажевого фильтра с продольными каналами, которые ограничены продольными пористыми стенками, определяя распределяющую сторону и сторону фильтрата;
b) обеспечения первого каталитического покрытия типа «washcoat», содержащего первую катал изаторную композицию, которая является активной в отношении селективного каталитического восстановления оксидов азота,
c) обеспечения второго каталитического покрытия типа «washcoat», содержащего вторую комбинированную катализаторную композицию в форме смеси катализатора, который является активным в отношении селективного окисления аммиака в азот, и катализатора, который является активным в отношении окисления монооксида углерода и углеводородов;
d) нанесения на тело сажевого фильтра первого каталитического покрытия типа «washcoat» на всю распределяющую сторону и внутрь продольных внутренних стенок тела фильтра, и нанесения на сажевый фильтр второго каталитического покрытия типа «washcoat» на всю сторону фильтрата тела фильтра; и
e) сушки и термической обработки покрытого фильтра с получением катализируемого сажевого фильтра.
2. Способ по п.1, в котором первый катализатор содержит по меньшей мере один из цеолита, силикоалюмофосфата, ионообменного цеолита, силикоалюмофосфата, модифицированного железом и/или медью, одного или более оксидов неблагородных металлов и катализаторной подложки по меньшей мере одного из оксида церия в смеси с оксидом вольфрама на титанооксидной подложке, алюмооксидной подложке, цирконийоксидной подложке или кремнийоксидной подложке или их смесей.
3. Способ по п.2, в котором цеолит представляет собой бета цеолит, цеолит шабазит или силикоалюмофосфат со структурой шабазита и их смеси.
4. Способ по п.3, в котором силикоалюмофосфат со структурой шабазита представляет собой SAPO 34, модифицированный медью и/или железом.
5. Способ по п.1, в котором вторая катализаторная композиция содержит смесь платины и палладия, имеющую подложку на основе по меньшей мере одного из оксида алюминия, диоксида титана, диоксида церия, диоксида циркония и диоксида кремния, в смеси с цеолитом, содержащим медь и/или железо, или силикоалюмофосфатом со структурой шабазита.
6. Способ по п.5, в котором цеолит представляет собой бета цеолит или цеолит шабазит.
7. Способ по п.1, в котором фильтр находится в форме монолитного фильтра закрытого типа с множеством продольных каналов, разделенных продольным пористыми стенками, где распределяющая сторона каналов имеет открытый впускной конец, а также выпускной конец, закупоренный заглушками, и сторона фильтрата каналов имеет впускной конец, закупоренный заглушками, а также открытый выпускной конец.
8. Способ по п.7, в котором на монолит закрытого типа наносится первое каталитическое покрытие типа «washcoat» с впускного конца распределяющей стороны и второе покрытие типа «washcoat» с выпускного конца стороны фильтрата.
9. Способ по любому из пп.1-8, в котором модальный размер частиц первого катализатора в первом покрытии типа «washcoat» меньше чем средний диаметр пор продольных стенок, и в котором модальный размер частиц второго покрытия типа «washcoat» больше чем средний диаметр пор продольных стенок.
10. Катализируемый сажевый фильтр, снабженный во всей его распределяющей стороне и внутри продольных внутренних стенок первым катализатором, который является активным в отношении селективного каталитического восстановления оксидов азота, и во всей его стороне фильтрата второй катализаторной комбинацией, включающей смесь катализатора, который является активным в отношении окисления аммиака, и катализатора, который является активным в отношении окисления монооксида углерода и углеводородов.
11. Катализируемый сажевый фильтр по п.10, в котором фильтр находится в форме монолитного фильтра закрытого типа с множеством продольных каналов, разделенных продольным пористыми стенками, где распределяющая сторона каналов имеет открытый впускной конец, а также выпускной конец, закупоренный заглушками, и сторона фильтрата каналов имеет впускной конец, закупоренный заглушками, а также открытый выпускной конец.
12. Катализируемый сажевый фильтр по п.10 или 11, в котором модальный размер частиц первого катализатора в первом покрытии типа «washcoat» меньше чем средний диаметр пор продольных стенок, и в котором модальный размер частиц второго покрытия типа «washcoat» больше чем средний диаметр пор продольных стенок.